СПОСОБ ОПРЕДЕЛЕНИЯ КОЭФФИЦИЕНТА МАССОПРОВОДНОСТИ ПОРИСТЫХ ПРОНИЦАЕМЫХ МАТЕРИАЛОВ
METHOD OF DETERMINATION OF POROUS PERMEABLE MATERIAL MASS CONDUCTIVITY

Изобретение относится к технологии сушки и термовлажностной обработки пористых проницаемых (например, теплоизоляционных, а также дисперсных) материалов, в том числе в текстильной промышленности.
Известен способ определения коэффициента массопроводности на основе использования уравнения массопередачи [1-4], включающий определение разности потенциалов (движущей силы) не только сред, омывающих материал с внутренней и наружной сторон, но также потенциалов на стенках материала.
Недостатком известного способа является трудность, а порой и невозможность измерения потенциалов (парциального давления паров влаги, концентраций и др.), низкая точность этих измерений на мягких пористых, ворсистых и т.п. поверхностях тел.
Техническим результатом предлагаемого способа является его упрощение за счет исключения измерений потенциалов на поверхностях и повышение точности определяемого коэффициента массопроводности.
Этот результат достигается тем, что в способе определения величин, входящих в кинетический закон массопередачи, а именно: массы вещества, движущей силы процесса массопередачи (разности потенциалов сред) с обеих сторон материала, поверхности материала, времени процесса, согласно изобретению, одновременно выражена количественная доля разности потенциалов на поверхностях материала, т.е. движущей силы массопереноса механизмом массопроводности, к общей движущей силе процесса массопередачи Δ от одной среды к другой через проницаемую стенку.
Это позволяет значительно упростить проведение опытов за счет исключения измерений потенциалов движущей силы на поверхностях материала и обеспечить высокую точность определяемого коэффициента массопроводности.
Соответственно отличительной особенностью полученной формулы, дающую новую информацию о процессе, является то, что она выражает количественную долю движущей силы процесса массопроводности в материале от общей движущей силы массопередачи Δ. Зная величину этой доли и значение Δ можно точно определить коэффициент массопроводности без каких либо допущений и косвенных способов.
Предлагаемый способ реализуют в устройстве, схема которого показана на чертеже. Основным элементом устройства является термогигростатированная камера 1 с рециркулирующим потоком влажного воздуха. Камера разделена продольной горизонтальной перегородкой 2 на две зоны, в которых на специальных подставках 3 размещены стаканчики 4 с исследуемыми образцами 5. В камере имеется сорбент (серная кислота, цеолит и др.). Циркуляцию воздуха осуществляют вентилятором 6 в комплекте с задатчиком температуры - электроконтактным термометром 14. Скорость воздуха в зонах, а соответственно производительность вентилятора, определяют по числу оборотов рабочего колеса и регулируют автотрансформатором 7. Нагрев воздуха производят электронагревателем 8, мощность которого, а следовательно, и температуру воздуха, регулируют автотрансформатором 9.
Замер температуры воздуха производят сухим 10 и мокрым 11 термометрами. По их показаниям определяют относительную влажность воздуха. Скорость и циркуляцию потока воздуха замеряют переносным анемометром 12.
Для опыта подбирают два образца ткани (кожи) одной природы, но разной толщины. Одновременно исследуют 2-4 пары образцов различных материалов или структуры.
Рабочий объем стаканчиков 4 заполняют на 30-50% водой, устанавливают в их пазы исследуемые образцы 5, производят уплотнение прижимной гайкой 13. Стаканчиками с образцами нумеруют, взвешивают на аналитических весах и загружают в камеру 1 на подставку 3. Регулируя нагрузку ЛАТром 7, устанавливают необходимую скорость воздуха в камере 1, а затем, постоянно увеличивая нагрузку, устанавливают заданную температуру циркулирующего воздуха. Параметры воздуха поддерживают неизменными в течении всего опыта. Через каждые 0,5…1 часа производят взвешивание стаканчиков и фиксацию параметров воздуха.
х
Опыт заканчивают после того, как стабилизируется убыль влаги в стаканчике. Этому условию соответствует 2-3 кратное повторение одной и той же убыли влаги за одинаковые промежутки времени.
m
Таким образом, предлагаемый способ, благодаря исключению измерений на поверхности материала, имеет следующие преимущества: высокая точность определяемых коэффициентов массопроводности λ, относительная простота проведения опытов и обработки результатов, сокращение длительности процессов, исключение травматичности материала, а значит - лучшая воспроизводимость результатов, расширение класса исследуемых материалов и быстрейшее накопление экспериментальных данных.
m
1
2
1
2
m1
m2
2
1
2
2
2
2
Расчетное выражение выведено на основе закона массопередачи [1]. При выводе искомого уравнения и преобразованиях использованные в современной литературе, общеупотребительные обозначения [1, 4]. В частности,  в учебнике А.Г. Касаткина «Основные процессы и аппараты химической технологии» (издание восьмое, переработанное, изд. «Химия», 1971 г.) в гл. 8 «Основы массопередачи» изложены понятия, формулировки, обозначения и базовые уравнения массопередачи, коэффициента массопередачи - стр.428, а также зависимость между коэффициентами массопередачи и массоотдачи - стр.429-430; уравнение массопроводности - стр. 454. Нами использованы следующие обозначения: λ - коэффициент массопроводности пористого материала, кг/(м·с·Па); δ, δ - толщина образцов, м; ΔМ, ΔМ - приращении е массы влаги в процессе опыта,  кг; Δ - общая движущая сила процесса массопереноса, Па; F - площадь поверхности образца, м;  Δτ - приращение времени, соответствующее приращению массы влаги, с; K, K - коэффициенты массопередачи в сравнительных опытах, кг/(м·с·Па) β1=β=β - коэффициенты массоотдачи между средой и поверхностью материала, кг/(м·с·Па); α=δ/δ- отношение толщины образцов одной и той же природы в опыте.
Кинетика переноса двух процессов массопередачи в стационарных условиях, отличающихся между собой толщиной пористых образцов одной и той же природы при прочих равных условиях, описываются уравнениями:
В этом случае выразим через
суммы внешнего и внутреннего диффузионных сопротивлений процессов массоотдачи. Тогда диффузионное сопротивление массопередачи можно представить выражением:
Диффузионные сопротивления двух образцов связаны между собой соотношением:
Выражения (1) и (2), с учетом Δ·F·Δτ=idem и (3), можно представить равенством:
или
,
откуда
или с учетом (3)
m
Выразив коэффициент массопердачи K через (1) и подставив его значение в последнее равенство, после преобразования получим в конечном виде расчетную зависимость для определения коэффициента массопроводности:
Источники информации:
1. Касаткин А.Г. Основные процессы и аппараты химической технологии. - М.: Химия, 1971 г.
2. Дубницкий В.И. Методика определения влагокоэффициентов. - М.: Энергоиздат, 1954 г.
3. Никитина Л.М. Термодинамические параметры и коэффициенты массопереноса во влажных телах. - М.: Энергия, 1968 г.
4. Рудобашта С.П. Массоперенос в системах с твердой фазой. - М.: Химия, 1980 г.